(57)【要約】      （修正有）【課題】ロジン系のサイズ剤組成物とアルミニウム化合物とのプレミックス液をパルプに添加する場合においても、十分なサイズ効果を得られる紙の製造方法を提供する。【解決手段】ロジン系物質（Ａ）、疎水性基およびイオン性基を有する（メタ）アクリルアミド系ポリマー（Ｂ）を含有し、上記（Ａ）成分を上記（Ｂ）成分により水中に分散させ、安定化させたサイズ剤組成物（Ｃ）と多価金属塩（Ｄ）を連続的に混合しながらパルプスラリーに添加することを特徴とする紙の製造方法であって、上記（Ａ）成分が、ジヒドロアガト酸を１〜１５質量％含有し、上記（Ｂ）成分が、（ｂ−１）アニオン性モノマーを含む特定の組成のモノマー用いて得られた重合物であって、（ｂ−１）中のスルホン酸系モノマー：カルボン酸系モノマー＝０〜０．５：１（モル比）であることを特徴とする紙の製造方法。【選択図】なし【特許請求の範囲】
【請求項１】
ロジン系物質（Ａ）を疎水性基およびイオン性基を有する（メタ）アクリルアミド系ポリマー（Ｂ）により水中に分散させ安定化させたサイズ剤組成物（Ｃ）と、多価金属塩（Ｄ）とを連続的に混合しながらパルプスラリーに添加することを特徴とする紙の製造方法であって、
前記（Ａ）成分が、ジヒドロアガト酸を１〜１５質量％含有し、
前記（Ｂ）成分が、
（ｂ−１）アニオン性モノマー ３〜１８モル％
（ｂ−２）疎水性モノマー ５〜１０モル％
（ｂ−３）（メタ）アクリルアミド ７２〜９２モル％
である組成のモノマーを用いて得られた重合物であり、
前記（ｂ−１）アニオン性モノマーがスルホン酸系モノマーを含まずカルボン酸系モノマーを含むことまたはスルホン酸系モノマーとカルボン酸系モノマーのモル比が、スルホン酸系モノマー：カルボン酸系モノマー＝０〜０．５：１であることを特徴とする紙の製造方法。
【請求項２】
多価金属塩（Ｄ）が、硫酸アルミニウム、塩化アルミニウム、ポリ塩化アルミニウムの群から選ばれた少なくとも１種であることを特徴とする、請求項１に記載の紙の製造方法。
【請求項３】
ロジン系物質（Ａ）のうち、ロジンエステルを１０〜５０質量％含有することを特徴とする、請求項1に記載の紙の製造方法。
【発明の詳細な説明】
【技術分野】
【０００１】
本発明は、紙の製造方法に関わり、更に詳しくは、ジヒドロアガト酸を含有したロジン類を含むサイズ剤組成物と多価金属塩が添加されたパルプスラリーを抄紙する紙の製造方法に関する。
【背景技術】
【０００２】
製紙業界では、紙質の向上、抄紙系のクローズド化及び製紙原料として炭酸カルシウムを含んだ古紙や損紙を使用することに伴う諸問題を抱えているばかりでなく、生産性向上のため抄紙機はより高速化が求められ、従来のサイズ剤では紙のサイズ度が十分とはいえない傾向になりつつある。
【０００３】
サイズ剤をパルプスラリーに添加する場合、パルプに対するサイズ剤の定着率を向上させるため、硫酸アルミニウムなどのアルミニウム化合物を添加することも、よく知られている。
【０００４】
紙の製造において、ロジン系のサイズ剤とアルミニウム化合物とのプレミックスを添加することが、提案されており、また、そのプレミックスに更に、カチオン性ポリアクリルアミドなどを同時に添加することが、提案されている（特許文献１、２、３参照。）。
【０００５】
しかしながら、特許文献１、２、３に記載されるようにプレミックス液をパルプに添加する方法は、ロジンサイズ剤とアルミニウム塩が凝集や破壊を起こし十分なサイズ効果が得られない場合がある。
【先行技術文献】
【特許文献】
【０００６】
【特許文献１】特開平２−６６８０号公報
【特許文献２】特開２０１７−８４６３号公報
【特許文献３】特開２０１８−１７２８１０号公報
【発明の概要】
【発明が解決しようとする課題】
【０００７】
本発明は、ロジン系のサイズ剤組成物とアルミニウム化合物とのプレミックス液をパルプに添加する場合においても、十分なサイズ効果を得られる紙の製造方法を提供することを課題とする。
【課題を解決するための手段】
【０００８】
本発明者らは前記課題を解決するために鋭意研究を重ねた結果、特定のアクリルアミド系ポリマー及び／又はメタアクリルアミド系ポリマーにより、ジヒドロアガト酸を含有するロジン系物質を分散させたサイズ剤組成物を用いることで前記課題を解決できることを見出し、本発明を完成するに至った。
【０００９】
即ち本発明は、
（１）ロジン系物質（Ａ）を疎水性基およびイオン性基を有する（メタ）アクリルアミド系ポリマー（Ｂ）により水中に分散させ安定化させたサイズ剤組成物（Ｃ）と、多価金属塩（Ｄ）とを連続的に混合しながらパルプスラリーに添加することを特徴とする紙の製造方法であって、
前記（Ａ）成分が、ジヒドロアガト酸を１〜１５質量％含有し、
前記（Ｂ）成分が、
（ｂ−１）アニオン性モノマー ３〜１８モル％
（ｂ−２）疎水性モノマー ５〜１０モル％
（ｂ−３）（メタ）アクリルアミド ７２〜９２モル％
である組成のモノマーを用いて得られた重合物であり、
前記（ｂ−１）アニオン性モノマーがスルホン酸系モノマーを含まずカルボン酸系モノマーを含むことまたはスルホン酸系モノマーとカルボン酸系モノマーのモル比が、スルホン酸系モノマー：カルボン酸系モノマー＝０〜０．５：１であることを特徴とする紙の製造方法、
（２）多価金属塩（Ｄ）が、硫酸アルミニウム、塩化アルミニウム、ポリ塩化アルミニウムの群から選ばれた少なくとも１種であることを特徴とする、前記（１）に記載の紙の製造方法、
（３）ロジン系物質（Ａ）のうち、ロジンエステルを１０〜５０質量％含有することを特徴とする、前記（１）に記載の紙の製造方法、
である。
【発明の効果】
【００１０】
本発明の紙の製造方法によれば、ロジン系サイズ剤組成物を過度に凝集させることなく、ロジン系サイズ剤組成物と多価金属塩との間にイオン結合させることができ、紙に優れたサイズ性を付与することができる。
【発明を実施するための形態】
【００１１】
以下、本発明について詳細に説明する。本発明の紙の製造方法においては、ロジン系物質（Ａ）を疎水性基およびイオン性基を有する（メタ）アクリルアミド系ポリマー（Ｂ）により水中に分散させ安定化させたサイズ剤組成物（Ｃ）と、多価金属塩（Ｄ）とを連続的に混合しながらパルプスラリーに添加する。
【００１２】
ロジン系物質(Ａ)としては、ロジン類、ロジン誘導体が挙げられるが、本発明ではジヒドロアガト酸を１質量％〜１５質量％、好ましくは、２〜１０質量％含有している必要がある。ジヒドロアガト酸はロジン系物質（Ａ）に含まれていれば良く、ロジン類、ロジン誘導体のいずれに含まれていても構わず、従って後述するロジン誘導体製造時に変性されていても構わない。ロジン系物質は多価金属との塩を形成することで疎水性が強くなり、サイズ性能が向上することが知られている(例：ロジン-アルミニウム塩の形成)が、ジヒドロアガト酸は、下記の構造式に示す通りカルボキシル基を２つ持つため、ロジン系物質の近傍に多価金属塩を保持する効果があり、ロジン-アルミニウム塩の形成を促し、サイズ度を向上させる効果があると考えられる。ジヒドロアガト酸が１質量％より少ない場合は、多価金属塩の保持能力が小さくサイズ度が十分に向上せず、１５質量％より多い場合は乳化分散が困難になると共に、サイズ剤組成物と多価金属塩との過剰な塩の形成が起こり、サイズ剤組成物の凝集等が起き、サイズ性能が低下する。
【００１３】
【化１】
2020125565.tif 000002
【００１４】
ジヒドロアガト酸は、ラオス、カンボジア、ベトナム、マレーシア、インドネシア等に広く分布するメルクシ松（学術名  Ｐｉｎｕｓ  ｍｅｒｋｕｓｉｉ）から産出されるガムロジンに含まれており、公知の方法、例えば、特開昭５１−１３１８９９号公報の記載の方法により抽出して用いることができる。
【００１５】
ロジン類としては、ガムロジン、トール油ロジン、ウッドロジンが挙げられ、これらは単独又は任意の少なくとも２種の混合物として用いることができる。
【００１６】
ロジン誘導体としては、不飽和カルボン酸変性ロジン、ロジンエステル、不飽和カルボン酸変性ロジンエステル、あるいは、ロジン変性フェノール、ロジン類や不飽和カルボン酸で変性したロジン類のカルボキシル基を還元したロジンアルコールなどが挙げられる。
【００１７】
不飽和カルボン酸変性ロジンとは、前述のロジン類に対して１〜２０重量％、好ましくは３〜１８重量％の不飽和カルボン酸を付加反応させたものを言う（以下、不飽和カルボン酸変性ロジンを強化ロジンと略することがある。）。不飽和カルボン酸としては、具体的にはフマル酸、マレイン酸、無水マレイン酸、イタコン酸、無水イタコン酸、シトラコン酸、無水シトラコン酸等のα，β−不飽和二塩基性カルボン酸及びその無水物、アクリル酸及びメタクリル酸等のα，β−不飽和一塩基性カルボン酸が挙げられる。これらは単独又は少なくとも２種併用でき、公知の方法で反応させることができる。
【００１８】
ロジンエステルは、前記したロジン類と、アルコール、フェノール、エポキシ化合物等とのエステル化反応によって得られるエステル化物であり、部分エステル化物も含む。アルコールとしては、３価以上（３価より小さくない）の多価アルコールが使用でき、例えばグリセリン、トリメチロールプロパン、トリメチロールエタン、ペンタエリスリトール、ジグリセリン、ソルビトール等を例示できる。フェノールとしては２価以上（２価より小さくない）の多価フェノールが使用でき、例えばヒドロキノン、ピロガロール、ビスフェノールＡ等を例示できる。エポキシ化合物はオキシラン環を有する化合物であり、例えばグリシジルエーテル型エポキシ樹脂などのエポキシ樹脂を例示できる。これらのアルコール、フェノール、エポキシ化合物等は各類少なくとも１種又は任意の少なくとも２つの類の各類少なくとも１種を組み合わせて使用できる。
【００１９】
ロジン系物質（Ａ）としてロジンエステルを用いる場合は、用いる抄紙系のｐＨに応じてその含有量を調整するが、ロジン成分の溶出抑制と乳化性の観点から、ロジン系物質（Ａ）のうちロジンエステルを１０〜５０質量％とすることが好ましい。ロジンエステルは、抄紙ｐＨ６．０〜９．０の中性〜アルカリ域において、ロジン類等の酸基を有するロジン成分の溶出を抑制する効果を持つため、優れたサイズ効果を得ることができる。一方、ロジンエステルはロジン類に比べてサイズ効果への寄与が少ないため、酸基を有するロジン成分の溶出リスクが少ない抄紙ｐＨ４．０〜６．０の酸性抄造では、配合しない方が効率的である。
【００２０】
疎水性基およびイオン性基を有する（メタ）アクリルアミド系ポリマー（Ｂ）は、（ｂ−１）アニオン性モノマー、（ｂ−２）疎水性モノマー、（ｂ−３）（メタ）アクリルアミドを含むモノマー混合物の重合物であり、（ｂ−１）／（ｂ−２）／（ｂ−３）＝３〜１８／５〜１０／７２〜９２モル％である必要がある。前記範囲外であると、得られる疎水性基およびイオン性基を有する（メタ）アクリルアミド系ポリマー（Ｂ）が有するロジン系物質（Ａ）の乳化分散力が不十分となる。また乳化分散力があったとしても、サイズ性の改善効果が低いものとなる。
【００２１】
（ｂ−１）アニオン性モノマーは、少なくとも１つの酸基を有するモノマーであればよく、カルボン酸系モノマー、スルホン酸系モノマー、リン酸系モノマー、及びこれらの塩が挙げられる。
【００２２】
カルボン酸系モノマーとしては、例えば(メタ）アクリル酸、クロトン酸などの一塩基性カルボン酸モノマー；マレイン酸、フマル酸、イタコン酸、シトラコン酸等の多塩基性カルボン酸モノマー；無水マレイン酸、無水イタコン酸、無水シトラコン酸等の多塩基性カルボン酸モノマーの無水物が挙げられる。これらのなかでも、（メタ）アクリル酸、イタコン酸が好ましい。
【００２３】
スルホン酸系モノマーとしては、例えばスチレンスルホン酸、ビニルスルホン酸、２−（メタ）アクリルアミド−２−メチルプロパンスルホン酸、（メタ）アクリル酸スルホエチル、（メタ）アクリル酸スルホプロピル、（メタ）アリルスルホン酸等のスルホン酸系モノマー；（メタ）アクリル酸ヒドロキシエチルの硫酸エステル、（メタ）アクリル酸ヒドロキシプロピルの硫酸エステル等の硫酸エステル系モノマーが挙げられる。これらのなかでも、スチレンスルホン酸、２−（メタ）アクリルアミド−２−メチルプロパンスルホン酸、（メタ）アリルスルホン酸が好ましい。
【００２４】
（ｂ−１）アニオン性モノマーは１種単独で、又は２種以上組み合わせて使用できる。（ｂ−１）成分の割合は、疎水性基およびイオン性基を有する（メタ）アクリルアミド系ポリマー（Ｂ）を構成するモノマーの総モル和の３〜１８モル％である必要があり、好ましくは、５〜１３モル％である。(ｂ−１)成分の割合が３モル％より少ないと、（メタ）アクリルアミド系ポリマー（Ｂ）と多価金属の塩形成量が少ないためにパルプへの定着が低下し、十分なサイズ性が得られない、また(ｂ−１)成分の割合が１８モル％より多いと、多価金属と過剰な塩を形成してしまい、サイズ剤組成物（Ｃ）の凝集等が起き、サイズ性能が低下する。
【００２５】
疎水性基およびイオン性基を有する（メタ）アクリルアミド系ポリマー（Ｂ）は、ロジン系物質（Ａ）の周りを覆う形でロジン系物質（Ａ）を水中に分散させている。ここで、（Ｂ）成分と多価金属が塩を形成することでサイズ剤組成物（Ｃ）の表面がカチオン化され、アニオン性を持つパルプに効率よく定着し、サイズ性能が向上する。本発明においては、分散安定性への寄与が大きいスルホン酸系モノマーとサイズ剤エマルションのパルプへの定着性に対する寄与が大きいカルボン酸系モノマーのバランスの観点から、アニオン性モノマー（ｂ−１）は、スルホン酸系モノマーを含まずカルボン酸系モノマーを含むかスルホン酸系モノマーとカルボン酸系モノマーのモル比が、スルホン酸系モノマー：カルボン酸系モノマー＝０〜０．５：１である必要がある。その他のアニオン性モノマーは必要に応じて併用することもできる。
【００２６】
疎水性モノマー（ｂ−２）は、２０℃における水１００ｇに対する溶解度が７ｇ以下であるモノマーであればよい。疎水性モノマー（ｂ−２）としては、例えば、アクリル酸メチル（６．０ｇ／水１００ｇ、以下水１００ｇに溶解するモノマーのｇ数値のみ記載）、メタクリル酸メチル（１．０）、アクリル酸ブチル（０．１４）、メタクリル酸ブチル（０．１以下）、アクリル酸エチル（１．５）、メタクリル酸エチル（５．６）、アクリル酸ブチル（０．１）、アクリル酸２−エチルヘキシル（０．１以下）、メタクリル酸２−エチルヘキシル（０．１以下）、アクリル酸シクロヘキシル（０．１以下）、メタクリル酸シクロヘキシル（０．１以下）等の炭素数１〜２０のアルキル基を持つ（メタ）アクリル酸エステル類；スチレン（０．１以下）、α−メチルスチレン（０．１以下）等のスチレン類；酢酸ビニル（２．５）等のカルボン酸ビニルエステル類；塩化ビニル（０．６０）、などが挙げられる。これらの中でも、特に炭素数１〜１２のアルキル基を持つ（メタ）アクリル酸アルキルエステルが乳化分散力の点で好ましい。
【００２７】
（ｂ−２）成分の割合は、疎水性基およびイオン性基を有する（メタ）アクリルアミド系ポリマー（Ｂ）を構成するモノマーの総モル和の５〜１０モル％である必要があり、好ましくは、７〜１０モル％である。（ｂ−２）成分の割合が５〜１０モル％の範囲にあることで、ロジン系物質（Ａ）の分散性に優れたサイズ剤組成物（Ｃ）を得ることができる。
【００２８】
（メタ）アクリルアミド（ｂ−３）としては、アクリルアミド、メタアクリルアミドが挙げられる。（ｂ−３）成分の割合は、疎水性基およびイオン性基を有する（メタ）アクリルアミド系ポリマー（Ｂ）を構成するモノマーの総モル和の７２〜９２モル％である必要があり、好ましくは、７５〜８８モル％である。（ｂ−３）成分の割合が７２〜９２モル％の範囲にあることで、ロジン系物質（Ａ）の分散性に優れたサイズ剤組成物（Ｃ）を得ることができる。
【００２９】
本発明においては、本願発明の効果を阻害しない限りにおいて、前記成分（ｂ−１）〜（ｂ−３）以外の他のモノマーを用いることができる。他のモノマーとしては、例えば、カチオン性モノマー、ノニオン性モノマー、架橋性モノマーが挙げられる。
【００３０】
カチオン性モノマーとしては、具体的には、アミノアルキル（メタ）アクリレート、アミノヒドロキシアルキル（メタ）アクリレート、アミノアルキル（メタ）アクリルアミド、アミノヒドロキシルアルキルビニルエーテル、ビニルピリジン、ビニルイミダゾール、ジアリルアミン等や更にはこれらの第４級アンモニウム塩、ノニオン性モノマーとしてヒドロキシアルキル（メタ）アクリレート、ビニルホルムアミド等が挙げられる。これらは１種単独または少なくとも２種以上を用いることができるが、疎水性基およびイオン性基を有する（メタ）アクリルアミド系ポリマー（Ｂ）を構成するモノマーの総モル和１００モル％に対して多くても１０モル％以下であることが好ましい。
【００３１】
架橋性モノマーとしては、ラジカル重合性官能基を２つ以上有する多官能モノマーであれば特に限定されず、公知のものを使用することができる。具体的には、メチレンビスアクリルアミド等の多官能（メタ）アクリルアミド類、ヘキサンジオールジアクリレート、１，９−ノナンジオールジアクリレート、テトラエチレングリコールジアクリレート、ヘキサエチレングリコールジアクリレート、トリプロピレングリコールジアクリレート、ジシクロペンタニルジアクリレート、トリメチロールプロパントリアクリレート、ペンタエリスリトールトリアクリレート、１，３，５−トリアクロイルヘキサヒドロー１，３，５−トリアジン等の多官能（メタ）アクリレート類、ジビニルベンゼン等の芳香族ポリビニル化合物が挙げられる。これらは１種単独または少なくとも２種以上を用いることができるが、疎水性基およびイオン性基を有する（メタ）アクリルアミド系ポリマー（Ｂ）を構成するモノマーの総モル和１００モル％に対して多くても５モル％以下であることが好ましく、１モル％以下であることがより好ましい。
【００３２】
本発明においては分子量を調整する目的で、連鎖移動剤を用いても構わない。連鎖移動剤としては、メルカプタン化合物が挙げられ、具体的には、２−メルカプトエタノール、メルカプトプロパノール、メルカプトブタノール、メルカプトグリコール、チオグリセリン、システアミン塩酸塩、メルカプトプロピオン酸（塩）、チオグリコール酸（塩）、チオ酢酸（塩）、チオリンゴ酸、メルカプトプロピオン酸２−エチルヘキシル、メルカプトプロピオン酸ｎ-オクチル等のメルカプトプロピオン酸エステル類、チオグリコール酸2-エチルヘキシル、チオグリコール酸ｎ-オクチル等のチオグリコール酸エステル類、ｎ−ドデシルメルカプタン、ｔ−ドデシルメルカプタン、ｎ−オクチルメルカプタン、ステアリルメルカプタン、チオフェノール、ナフタレンチオール、トルエンチオール、トリメチロールプロパン−トリス（β−チオプロピオネート）等のメルカプタン類が挙げられる。また、αメチルスチレンの不飽和二量体である、2, 4-ジフェニル-4-メチル-1-ペンテンも連鎖移動剤として用いることができる。これら連鎖移動剤は、１種単独または少なくとも２種以上を用いることができるが、２種以上を組み合わせて用いることが好ましく、疎水性基およびイオン性基を有する（メタ）アクリルアミド系ポリマー（Ｂ）を構成するモノマーの総モル和１００モル％に対して多くても５モル％以下であることが好ましい。
【００３３】
疎水性基およびイオン性基を有する（メタ）アクリルアミド系ポリマー（Ｂ）の製造方法としては、溶液重合、乳化重合、懸濁重合等の各種公知の方法を採用でき、前記モノマーを共重合させることにより得られる。溶液重合による場合には、イソプロピルアルコール、エチルアルコール、メチルイソブチルケトン等の溶媒を使用できる。乳化重合方法で使用する乳化剤としては特に制限はされず各種アニオン性界面活性剤、ノニオン性界面活性剤、反応性界面活性剤を使用できる。また、前記重合で使用する重合開始剤としては特に限定はされず、過硫酸塩類、過酸化物、アゾ化合物、レドックス系開始剤などの各種のものを使用できる。
【００３４】
本発明のサイズ剤組成物（Ｃ）の調製方法は特に限定されないが、例えば特公昭５４−３６２４２号公報に記載されているような、ロジン系物質（Ａ）を予め油溶性の溶剤に溶かした溶液と前記（メタ）アクリルアミド系ポリマー（Ｂ）及び水を混合し、ホモジナイザー処理した後、溶剤を留去し、水中油型エマルションを製造するいわゆる溶剤法、特公昭５３−３２３８０号公報に記載されているような、溶融したロジン系物資（Ａ）を高温高圧下で前記（メタ）アクリルアミド系ポリマー（Ｂ）と水とを混合し、ホモジナイザーを通して水中油型エマルションを製造するいわゆるメカニカル法、特開昭５２−７７２０６号公報に記載されているような、溶融したロジン系物質（Ａ）に前記（メタ）アクリルアミド系ポリマー（Ｂ）と一部の水とを高圧下で混合した後、さらに水を加えて油中水型エマルションを形成し、その後反転水を添加して水中油型エマルションに相転移させるいわゆる転相法が用いられる。また、特開平１０−２２６９８１号公報に記載されているような高剪断型回転式乳化分散機を用いて水中油型エマルションを形成するメカニカル法も用いられる。
【００３５】
本発明のサイズ剤組成物（C）における前記（メタ）アクリルアミド系ポリマー（Ｂ）の含有量は特に限定されないが、全固形分に対して１〜１５質量％が好ましく、３〜１０質量％が更に好ましい。サイズ剤組成物（C）における前記（メタ）アクリルアミド系ポリマー（Ｂ）の含有量を全固形分に対して１〜１５質量％にすることで、分散性に優れるサイズ剤組成物（C）が得られ、サイズ剤組成物（C）に多価金属塩（D）を連続的に混合しながらパルプスラリーに添加することでサイズ性に優れる紙の製造方法となる。
【００３６】
これらの方法でサイズ剤組成物（Ｃ）を調製するにあたり、各種低分子界面活性剤、特開昭６１−１０８７９６号公報、特開昭６３−１２０１９８号公報、特開平２−１７７５３４号公報、特開平１０−２４５７９５号公報、特開２００１−１５５６９０号等に記載の高分子系乳化分散剤、及びカゼイン、レシチン、ポリビニルアルコール、カチオン性、アニオン性あるいは両性などの各種変性澱粉、カチオン性のアクリルアミド系ポリマーなどの保護コロイドを組み合わせて使用してもよい。
【００３７】
本発明のサイズ剤組成物（Ｃ）の２５℃におけるＢ型粘度計により測定される粘度は、好ましくは１００ｍＰａ・ｓ以下、さらに好ましくは６０ｍＰａ・ｓ以下である。本発明のサイズ剤組成物（Ｃ）の平均粒子径（重量基準粒径分布における累積５０％径）は好ましくは１μｍ以下、さらに好ましくは０．３〜０．６μｍである。平均粒子径がこの範囲にあれば保存中の沈殿物の発生が生じ難く、機械的安定性に優れ、皮張りし難いため好ましい。本発明における平均粒子径は、レーザ回折／散乱式粒度分布測定装置マイクロトラックＭＴ３３００ＥＸＩＩ（マイクロトラックベル製）で測定したものである。
【００３８】
本発明のサイズ剤組成物（Ｃ）のΖｐは−６０ｍＶ以上−３０ｍV未満が好ましく、−５０ｍＶ以上−４０ｍV未満が更に好ましい。Ｚｐがこの範囲にあれば保存中の沈殿物の発生が生じ難く、また多価金属塩（Ｄ）と連続的に混合した際のサイズ剤組成物（Ｃ）の角な凝集が起きにくく、サイズ性が優れるため好ましい。本発明におけるＺｐは、サイズ剤組成物（Ｃ）を１ｍＭのＫＣｌを含むイオン交換水で１００ｐｐｍに希釈した液をゼータ電位・粒子径・分子量測定装置ゼータサイザーナノＺＳＰ（マルバーン製）にて測定したものである。
【００３９】
多価金属塩（Ｄ）はアニオン性を有するサイズ剤組成物（Ｃ）とイオン結合し、サイズ剤組成物（Ｃ）にカチオン性を付与してパルプに定着させるための定着剤であって、例えば、ポリ塩化アルミニウム、酸化アルミニウム、ポリ硫酸アルミニウム、ポリ硫酸ケイ酸アルミニウム、塩化アルミニウム、硫酸アルミニウムなどの水溶性アルミニウム化合物の他に亜鉛や鉄由来の化合物が挙げられる。これら多価金属塩（Ｄ）は単独使用または２種類以上併用することができる。多価金属塩（Ｄ）としては、取扱い性、コスト性および入手容易性から、好ましくは硫酸アルミニウム、塩化アルミニウム、ポリ塩化アルミニウムであり、より好ましくはポリ塩化アルミニウムである。また、ポリ塩化アルミニウムの塩基度に制限はなく、各種ポリ塩化アルミニウムを用いることができる。
【００４０】
多価金属塩（Ｄ）は、好ましくは、多価金属塩（Ｄ）が溶媒に溶解されてなる溶液、または多価金属塩（Ｄ）が分散媒に分散されてなる分散液として調製される。溶媒また分散媒としては、例えば水、アルコール類などが挙げられ、好ましくは水である。多価金属塩（Ｄ）の溶液または分散液は、多価金属塩と溶媒または分散媒とを公知の方法で混合することにより、得ることができる。
【００４１】
パルプスラリー添加する工程では、上記サイズ剤組成物（C）と多価金属塩（Ｄ）を連続的に混合する。
【００４２】
サイズ剤組成物（Ｃ）と多価金属塩（Ｄ）との連続的な混合において、多価金属塩（Ｄ）の使用量はサイズ剤組成物（Ｃ）中のロジン系物質（A）の固形質量に対して、アルミナ（Ａｌ２Ｏ３）への質量換算で０．００１６倍以上０．８倍以下、好ましくは０．００８倍以上０．１６倍以下である。
【００４３】
サイズ剤組成物（Ｃ）と多価金属塩（Ｄ）との連続的な混合において、混合順番、混合方法などの特別な制約はなく、各種公知の方法を適宜選択することができる。例えば、攪拌機を有する容器に（Ｃ）と（Ｄ）を連続的に添加して貯留させ、容器内で混合しつつ連続的に混合液を採取する方法や、（Ｃ）と（Ｄ）の流れを配管で合流部に導いた後、静止型混合器（株式会社ノリタケカンパニーリミテド製スタティックミキサー、株式会社東レエンジニアリング製ハイミキサー等）を通過させる際の乱流により混合する方法、漏斗状の容器の上部に（Ｃ）と（Ｄ）を連続的に供給し、容器内の液の衝突により混合を行い、容器下部から混合液を得る方法などが挙げられる。
【００４４】
本発明のサイズ剤組成物（Ｃ）と多価金属塩（Ｄ）を連続的に混合しながらパルプスラリーに添加するサイジング方法は、例えば抄造時のウエット・エンド部に添加することにより実施される。具体的には、本発明のサイズ剤組成物（Ｃ）と多価金属塩（Ｄ）の混合物をパルプの水性分散液にそのパルプの乾燥重量に対して０．０２〜１０固形分質量％、好ましくは０．０５〜５固形分質量％添加する。その添加時のパルプスラリーのｐＨは４．０〜９．０の酸性ないしアルカリ性の領域で用いられる。
【００４５】
上述の通り、本発明においては（メタ）アクリルアミド系ポリマー（Ｂ）と多価金属塩（Ｄ）との塩形成によるサイズ剤組成物（Ｃ）のパルプへの定着性向上、およびロジン系物質（Ａ）中のジヒドロアガト酸の含有によるロジン−多価金属塩の効率的な形成の相乗効果により、優れたサイズ性能を発揮する。
【００４６】
本発明の紙の製造方法を適用して得られる紙は特に制限されず、各種の紙及び板紙に適用できる。紙の種類としては、ＰＰＣ用紙、インクジェット用紙、レーザープリンター用紙、フォーム用紙、熱転写紙、感熱記録原紙、感圧記録原紙等の記録用紙または原紙、アート紙、キャストコート紙、上質コート紙等のコート原紙、クラフト紙、純白ロール紙等の包装用紙、その他、ノート用紙、書籍用紙、印刷用紙、新聞用紙、写真用印画紙等の各種紙（洋紙）、マニラボール、白ボール、チップボール等の紙器用板紙及びライナー、石膏ボード原紙等の板紙があげられる。
【００４７】
上記種々の紙又は板紙を製造するにあたって、パルプ原料としては、クラフトパルプあるいはサルファイトパルプなどの晒あるいは未晒化学パルプ、砕木パルプ、機械パルプあるいはサーモメカニカルパルプなどの晒あるいは未晒高収率パルプ、新聞古紙、雑誌古紙、段ボール古紙あるいは脱墨古紙などの古紙パルプのいずれも使用することができる。
【００４８】
填料、染料、乾燥紙力向上剤、湿潤紙力向上剤、歩留り向上剤、濾水性向上剤などの添加物も、各々の紙種に要求される物性を発現するために、必要に応じて使用してよい。填料としては、主として重質又は軽質炭酸カルシウムが使用されるが、クレー、タルクも使用され、これらは併用しても良い。乾燥紙力向上剤としては、アニオン性ポリアクリルアミド、カチオン性ポリアクリルアミド、両性ポリアクリルアミド、カチオン化澱粉、両性澱粉等が挙げられ、これらは単独あるいは併用しても良い。湿潤紙力向上剤としては、ポリアミド・エピクロルヒドリン樹脂等が挙げられ、これらは単独あるいはアニオン性ポリアクリルアミドと併用しても良い。歩留り向上剤としては、アニオン性又はカチオン性高分子量ポリアクリルアミド、シリカゾルとカチオン化澱粉の併用、ベントナイトとカチオン性高分子量ポリアクリルアミドの併用等が挙げられる。また、サイズプレス、ゲートロールコーター、ビルブレードコーター、キャレンダーなどで、澱粉、ポリビニルアルコール、染料、コーティングカラー、表面サイズ剤、防滑剤などを必要に応じて塗布しても良い。
【発明を実施するための最良の形態】
【００４９】
以下に実施例によって本発明をさらに詳細に説明するが、本発明はこれらに限定されるものではない。また、以下における部及び％は特記しない限りすべて質量基準である。
【００５０】
＜ジヒドロアガト酸（ＤＨＡＡ）の製造例＞  （製造例１）
ベトナム産ガムロジン（ＶＧＲ）２０００部をトルエン４０００部に溶解し、室温で炭酸水素ナトリウム飽和水溶液１０００部を用いて４回抽出した。ついで水層（抽出液）を希塩酸で中和し遊離した樹脂酸をヘキサン１０００部で抽出したのちヘキサンを留去、対流式電機乾燥器にて１５０℃３０分間乾燥して酸価３０７のジヒドロアガト酸（ＤＨＡＡ）１２８部を得た。
【００５１】
＜ロジン不飽和カルボン酸強化物（強化ロジン）の製造例＞  （製造例２）
窒素雰囲気下の攪拌機付き容器内にて、ジヒドロアガト酸を含有しない中国産ガムロジン（ＣＧＲ）８０部と、ジヒドロアガト酸を１５質量％含有するインドネシア酸ガムロジン（ＩＧＲ）１０部を１８０℃に昇温して溶融混合した後、撹拌下で無水マレイン酸１０部を徐々に加えて２００℃に昇温し、同温度で３時間加熱して強化反応を行い、ジヒドロアガト酸を１．５質量％含む、強化ロジン（Ａ-１）を得た。  
【００５２】
（製造例３〜７）
ロジン類の種類、製造例１のジヒドロアガト酸、および強化反応に使用する不飽和カルボン酸の量を表１のように変えた以外は、同様にして強化ロジン（Ａ−２）〜（Ａ−６）を得た。  
【００５３】
（比較製造例１〜６）
ロジン類の種類、製造例１のジヒドロアガト酸、および強化反応に使用する不飽和カルボン酸の量を表１のように変えた以外は、同様にして強化ロジン（ＲＡ−１）〜（ＲＡ−６）を得た。
【００５４】
【表１】
2020125565.tif 000003
【００５５】
表中の略号は以下のとおり。
ＣＧＲ：中国産ガムロジン（ジヒドロアガト酸不含有）
ＩＧＲ：インドネシア産ガムロジン（ジヒドロアガト酸を１５質量％含有）
ＴＯＲ：トール油ロジン（ジヒドロアガト酸不含有）
ＤＨＡＡ：製造例１で単離したジヒドロアガト酸
ＦＡ：フマル酸
ＭＡｎ：無水マレイン酸
【００５６】
＜ロジンエステルの製造例＞  （製造例８）
攪拌機、温度計、窒素導入管、分水器及び冷却器を備えたフラスコに、ロジン類として中国産ガムロジン６００部と、アルコールとしてグリセリン５６部を仕込み、窒素気流下２７０℃まで加熱し、攪拌下、同温度で１５時間反応させ、酸価１３のロジンエステル（Ｅ−１）を得た。
【００５７】
（製造例９、１０）
ロジン類として、製造例８で使用したグリセリン及び中国産ガムロジンの他に、インドネシア産ガムロジンあるいはトール油ロジンを表２記載の量で併用した以外は、製造例８と同様にして酸価１３のロジンエステル（Ｅ−２）、（Ｅ−３）を得た。
【００５８】
【表２】
2020125565.tif 000004
【００５９】
表中の略号は以下のとおり。
ＣＧＲ：中国産ガムロジン（ジヒドロアガト酸不含有）
ＩＧＲ：インドネシア産ガムロジン（ジヒドロアガト酸を１５質量％含有）
ＴＯＲ：トール油ロジン（ジヒドロアガト酸不含有）
【００６０】
＜（メタ）アクリルアミド系ポリマー（Ｂ）の合成例＞  （合成例１）
攪拌機、温度計および窒素ガス導入管を備えたフラスコに２５℃撹拌下で窒素雰囲気下、開始剤を含めた全仕込み量が１０００質量部、重合濃度（モノマー濃度）が２８．４質量％となるように、表３に示すモノマーと連鎖移動剤、３００質量部のイソプロピルアルコール、２−（メタ）アクリルアミド−２−メチルプロパンスルホン酸（ＡＭＰＳ）の酸基を全量中和するのに要する量の２５％水酸化ナトリウム水溶液、およびイオン交換水を仕込んで６０℃に昇温した。その後、開始剤として対モノマー０．７モル％のアゾイソブチロニトリル（ＡＩＢＮ）を添加して重合反応を開始し、８０℃で５時間反応させた。次いでイソプロピルアルコールを留去し、冷却後、水を３９０部加え、室温まで冷却することにより、（メタ）アクリルアミド系ポリマー（Ｂ−１）を得た。
【００６１】
（合成例２〜１１）
モノマー、連鎖移動剤の種類や量を表３記載のように変更した以外は合成例１と同様にして、（メタ）アクリルアミド系ポリマー（Ｂ−２）〜（Ｂ−１１）を得た。
【００６２】
（比較合成例１〜４）
モノマー、連鎖移動剤の種類や量を表３記載のように変更した以外は合成例１と同様にして、比較用（メタ）アクリルアミド系ポリマー（ＲＢ−１）〜（ＲＢ−４）を得た。
【００６３】
（比較合成例５）
合成例１と同様の反応容器に、２５℃撹拌下で窒素雰囲気下、スチレン（Ｓｔ）３．３９部、メタクリル酸ｎ−ブチル（ＢＭＡ）３．３９部、５０％アクリルアミド水溶液（５０％ＡＡｍ）１３．５６部、メタクリル酸（ＭＡＡ）３．３９部、４−メチル−２，４−ジフェニル−１−ペンテン（ＭＳＤ）０．４６部、ノルマルドデシルメルカプタン（ＮＤＭ）０．３９部、ドデシルベンゼンスルホン酸ナトリウム（ＳＤＳ）０．０４部、過硫酸アンモニウム（ＡＰＳ）１．０９部仕込み、固形分濃度が２０．５％となるよう水６４．４１部を加えて攪拌混合し、９０℃で３時間加熱した。ついで７０℃まで冷却し、メタクリル酸のアニオン当量に対して１．０当量となり、固形分濃度が２０％となるよう２５％水酸化ナトリウム水溶液（２５％ＮａＯＨ）７．８３部および水２．０６部を徐々に滴下し、３０分間攪拌した後室温まで冷却することにより比較用（メタ）アクリルアミド系ポリマー（ＲＢ−５）を得た。この比較用（メタ）アクリルアミド系ポリマー（ＲＢ−５）の組成を表３に示す。
【００６４】
（比較合成例６）
合成例１と同様の反応容器に、２５℃撹拌下で窒素雰囲気下、イタコン酸（ＩＡ）７．２４部、スチレンスルホン酸ソーダ（ＮａＳＳ）６．８８部、アクリル酸２−エチルヘキシル（ＥＨＡ）２．０５部、メタクリル酸シクロヘキシル（ＣＨＭＡ）１３．１０部、メタリルスルホン酸ソーダ（ＳＭＡＳ）５．２８部、５０％アクリルアミド水溶液（５０％ＡＡｍ）１２７．４部、ヘキサエチレングリコールジアクリレート（ＨＥＧＤＡ）１．７４部、並びにイオン交換水１５６．３部、及びイソプロピルアルコール２５０部を仕込み、５０℃まで昇温した。次いで、過硫酸アンモニウム（ＡＰＳ）を２．２０部加え、８０℃まで昇温し、３時間保持した。次いでイソプロピルアルコール（ＩＰＡ）を留去し、イオン交換水を加えることにより、比較用（メタ）アクリルアミド系ポリマー（ＲＢ−６）を得た。この比較用（メタ）アクリルアミド系ポリマー（ＲＢ−６）の組成を表３に示す。
【００６５】
【表３】
2020125565.tif 000005
【００６６】
表中の略号は以下のとおり。
ＩＡ：イタコン酸
ＡＡ：アクリル酸
ＭＡＡ：メタクリル酸
ＮａＳＳ：スチレンスルホン酸ナトリウム
ＡＭＰＳ：アクリルアミド−２−メチルプロパンスルホン酸
ＳＭＡＳ：メタリルスルホン酸ソーダ
ＣＨＭＡ：メタクリル酸シクロヘキシル
ＥＨＡ：アクリル酸２−エチルヘキシル
ＩＢＭＡ：メタクリル酸イソブチル
ＬＭＡ：メタクリル酸ラウリル
Ｓｔ：スチレン
ＢＭＡ：メタクリル酸ｎ−ブチル
ＡＡｍ：アクリルアミド
ＭＰＡＯ：メルカプトプロピオン酸２−エチルヘキシル
ＮＤＭ：ｎ−ドデシルメルカプタン
ＭＥＴ：２−メルカプトエタノール
ＭＳＤ：2, 4-ジフェニル-4-メチル-1-ペンテン
ＨＥＧＤＡ：ヘキサエチレングリコールジアクリレート
【００６７】
＜サイズ剤組成物（Ｃ）の製造例  −弱酸性ロジンサイズ剤−＞
（製造例１１）
ロジン系物質（Ａ）として、前記製造例１で得られた強化ロジン（Ａ−１）７５部と製造例８で得られたロジンエステル化物（Ｅ−１）２５部を約１７０℃に加熱熔融した。そこへ攪拌しながら、（メタ）アクリルアミド系ポリマー（Ｂ−１）を固形分６部となるよう添加して混合し、さらに熱水を加えながら転相させ、油中水型のエマルションとし、これにさらに熱水を素早く添加して安定な水中油型エマルションとした後、室温まで冷却した。得られたサイズ剤組成物（Ｃ−１）の固形分は５０．７％、平均粒子径は０．３４μｍであった。平均粒子径はメジアン径であり、レーザー回折／散乱式粒度分布装置マイクロトラックＭＴ３３００ＥＸＩＩ（マイクロトラックベル製）で測定した。以下、粒子径の測定条件は同様にして行った。このサイズ剤組成物（Ｃ−１）の性状を表４に示す。  
【００６８】
（製造例１２〜２４）
ロジン系物質（Ａ）、（メタ）アクリルアミド系ポリマー（Ｂ）を表４記載のように変更した以外は実施例１と同様にして、サイズ剤組成物（Ｃ−２）〜（Ｃ−１４）を得た。これらサイズ剤組成物の性状を表４に示す。
【００６９】
（比較製造例７〜１４）
ロジン系物質（Ａ）、（メタ）アクリルアミド系ポリマー（Ｂ）を表４記載のように変更した以外は実施例１と同様にして、比較用サイズ剤組成物（ＲＣ−１）〜（ＲＣ−８）を得た。これら比較用サイズ剤組成物の性状を表４に示す。
【００７０】
【表４】
2020125565.tif 000006
【００７１】
（サイズ効果試験１  −弱酸性板紙条件−）
３８０カナディアン・スタンダード・フリーネスまで叩解した段ボール古紙を２．５％のスラリーとし、これに対パルプ１．５％（絶乾重量基準）の硫酸バンド、対パルプ０．１％（絶乾重量基準）のＰＡＭ紙力剤（星光ＰＭＣ株式会社製；ＤＳ４４０９）を添加した。次いで、対パルプ０．３％（絶乾重量基準）の製造例１１〜２４及び比較製造例７〜１４で得られたサイズ剤組成物（Ｃ）および、多価金属塩（Ｄ）として硫酸バンドまたはポリ塩化アルミニウム（ＰＡＣ）を表５のように調製し、（Ｃ），（Ｄ）各々の所定量を連続的に混合しながら添加した後、ｐＨ６．２の希釈水でパルプ濃度０．２５％まで希釈した。その後、希釈したパルプスラリーをノーブルアンドウッド抄紙機で、坪量６５ｇ／ｍ２となるように抄紙した。なお、この時の抄紙ｐＨは６．２であった。湿紙の乾燥は、ドラムドライヤーを用いて１００℃で８０秒間の条件で行った。得られたサイジング紙を恒温恒湿（２３℃、５５％相対湿度）環境下で２４時間調湿した後の試験紙の１２０秒コブ（Ｃｏｂｂ）サイズ度を測定した。結果を表６及び表７に示す。
１２０秒コブ（Ｃｏｂｂ）：ＪＩＳＰ−８１４０に準拠する。数値が小さいほど、サイズ効果に優れることを示す。
【００７２】
【表５】
2020125565.tif 000007
【００７３】
【表６】
2020125565.tif 000008
【００７４】
【表７】
2020125565.tif 000009
【００７５】
＜サイズ剤組成物（Ｃ）の製造例  −中性ロジンサイズ剤−＞
（製造例２５〜２７）
ロジン系物質（Ａ）、（メタ）アクリルアミド系ポリマー（Ｂ）を表８記載のように変更した以外は実施例１１と同様にして、サイズ剤組成物（Ｃ−１５）〜（Ｃ−１７）を得た。これらサイズ剤組成物の性状を表８に示す。
【００７６】
【表８】
2020125565.tif 000010
【００７７】
（サイズ効果試験２  −中性上質紙条件−）
３８０カナディアン・スタンダード・フリーネスまで叩解したパルプ（広葉樹対針葉樹のパルプ比が９対１である混合パルプ）を２．５％のスラリーとし、これに対パルプ２％（絶乾重量基準）の炭酸カルシウム（奥多摩工業社製；ＴＰ１２１Ｓ）を添加した。これに、対パルプ１％（絶乾重量基準）の硫酸バンド、対パルプ０．５％（絶乾重量基準）のカチオン化デンプン（日本エヌエスシー社製；Ｃａｔｏ３０４）及を添加した。次いで対パルプ０．４％（絶乾重量基準）の製造例２５〜２７で得られたサイズ剤組成物（Ｃ）および、多価金属塩（Ｄ）として硫酸バンドまたはポリ塩化アルミニウム（ＰＡＣ）を表５のように調製し、（Ｃ），（Ｄ）各々の所定量を連続的に混合しながら添加した後、ｐＨ７．５の希釈水でパルプ濃度０．２５％まで希釈した。その後、希釈したパルプスラリーに対パルプ８％（絶乾重量基準）の炭酸カルシウム（奥多摩工業社製；ＴＰ１２１Ｓ）、対パルプ０．０１％の歩留り向上剤（ハイモ社製；ＮＲ１２ＭＬＳ）を添加し、ノーブルアンドウッド抄紙機で、坪量６５ｇ／ｍ２となるように抄紙した。なお、この時の抄紙ｐＨは７．５であった。湿紙の乾燥は、ドラムドライヤーを用いて１００℃で８０秒間の条件で行った。得られたサイジング紙を恒温恒湿（２３℃、５５％相対湿度）環境下で２４時間調湿した後の試験紙のステキヒトサイズ度を測定した。結果を表９及び表１０に示す。
【００７８】
（ステキヒトサイズ度）
約４ｃｍ角の試験片を２％チオシアン酸アンモニウム溶液上に浮かべると同時に、１％塩化第二鉄溶液をピペットで試験片上に１滴落とす。その後、両方の液が試験片の上下より浸透し、両液が接触した時に赤色の呈色反応による斑点が生じる。試験片が液体と接触してから斑点が３個現れるまでの時間（秒）を測定する。  
【００７９】
【表９】
2020125565.tif 000011
【００８０】
【表１０】
2020125565.tif 000012
【００８１】
＜サイズ剤組成物（Ｃ）の製造例  −酸性ロジンサイズ剤−＞
（製造例２８〜２９、比較製造例１５〜１８）
ロジン系物質（Ａ）、（メタ）アクリルアミド系ポリマー（Ｂ）を表１１記載のように変更した以外は実施例１１と同様にして、サイズ剤組成物（Ｃ−１８）、（Ｃ−１９）および（ＲＣ−９）〜（ＲＣ−１２）を得た。これら（比較用）サイズ剤組成物の性状を表１１に示す。  
【００８２】
【表１１】
2020125565.tif 000013
【００８３】
（サイズ効果試験３  −酸性板紙条件−）
３８０カナディアン・スタンダード・フリーネスまで叩解した段ボール古紙を２．５％のスラリーとし、これに対パルプ１．５％（絶乾重量基準）の硫酸バンド、対パルプ０．１％（絶乾重量基準）のＰＡＭ紙力剤（星光ＰＭＣ株式会社製；ＤＳ４４０９）を添加した。次いで、対パルプ０．２％（絶乾重量基準）の製造例２８、２９及び比較製造例１５〜１８で得られたサイズ剤組成物（Ｃ）および、多価金属塩（Ｄ）として硫酸バンドまたはポリ塩化アルミニウム（ＰＡＣ）を表５記載のように調製し、（Ｃ），（Ｄ）各々の所定量を連続的に混合しながら添加した後、ｐＨ４．５の希釈水でパルプ濃度０．２５％まで希釈した。その後、希釈したパルプスラリーをノーブルアンドウッド抄紙機で、坪量６５ｇ／ｍ２となるように抄紙した。なお、この時の抄紙ｐＨは４．５であった。湿紙の乾燥は、ドラムドライヤーを用いて１００℃で８０秒間の条件で行った。得られたサイジング紙を恒温恒湿（２３℃、５５％相対湿度）環境下で２４時間調湿した後の試験紙の１２０秒コブ（Ｃｏｂｂ）サイズ度を測定した。結果を表１２及び表１３に示す。１２０秒コブ（Ｃｏｂｂ）：ＪＩＳＰ−８１４０に準拠する。数値が小さいほど、サイズ効果に優れることを示す。
【００８４】
【表１２】
2020125565.tif 000014
【００８５】
【表１３】
2020125565.tif 000015
【００８６】
実施例１〜１１および比較例１〜６から、（メタ）アクリルアミド系ポリマー（Ｂ）が本発明の条件を満足する場合に、サイズ性に優れることが分かる。
【００８７】
また、実施例２、１２〜１４および比較例７、８から、ロジン系物質（Ａ）中のジヒドロアガト酸の量が本発明の条件を満足する場合に、サイズ性に優れることが分かる。
【００８８】
実施例１５〜１７の比較から、ロジンエステルの原料ロジンの種別に関わらず上記効果が認められることが確認できる。
【００８９】
実施例１８〜１９および比較例９〜１２から、酸性ロジンサイズ剤においても同様のサイズ効果への影響が確認できる。